(57)【特許請求の範囲】
【請求項１】
誘電体層を有し、内部電極が交互に積層されたセラミック本体を含み、
前記誘電体層は短軸に対する長軸の比が３．５以上である誘電体グレインを少なくとも一つ以上含み、前記内部電極は誘電体グレインの粒成長調節成分を含むセラミック共材を含み、前記誘電体層は、前記内部電極と隣接した界面部、及び前記界面部の間に配置される中央部で構成され、前記中央部は粒成長調節成分の濃度が界面部に比べて高い、積層セラミック電子部品。
【請求項２】
前記短軸に対する長軸の比が３．５以上である誘電体グレインは、一つの誘電体層内の誘電体グレインの総個数に対して０．１〜３０％の個数で含まれる、請求項１に記載の積層セラミック電子部品。
【請求項３】
前記内部電極は、内部にトラップされたセラミック共材を含み、前記内部電極の全体の断面積において前記セラミック共材が占める断面積は３〜３０％である、請求項１または２に記載の積層セラミック電子部品。
【請求項４】
前記誘電体層の厚さ（Ｔ１）に対する前記内部電極と隣接した界面部に存在する誘電体グレインの厚さ（Ｔ２）の比（Ｔ２／Ｔ１）は１０〜４５％である、請求項１から３のいずれか一項に記載の積層セラミック電子部品。
【請求項５】
前記界面部の間に配置される中央部の誘電体グレインの平均粒径は、前記界面部に存在する誘電体グレインの平均粒径の８５％以下である、請求項１から４のいずれか一項に記載の積層セラミック電子部品。
【請求項６】
前記誘電体層の厚さ（Ｔ１）に対する前記内部電極と隣接した界面部に存在する誘電体グレインの厚さ（Ｔ２）の比（Ｔ２／Ｔ１）は２〜３０％である、請求項１から３のいずれか一項に記載の積層セラミック電子部品。
【請求項７】
前記界面部に存在する誘電体グレインの平均粒径は、前記界面部の間に配置される中央部の誘電体グレインの平均粒径の８５％以下である、請求項１から６のいずれか一項に記載の積層セラミック電子部品。
【請求項８】
誘電体層を有し、内部電極が交互に積層されたセラミック本体を含み、
前記誘電体層は短軸に対する長軸の比が３．５以上である誘電体グレインを少なくとも一つ以上含み、前記内部電極は粒成長促進剤及び粒成長抑制剤のいずれか一つ以上である誘電体グレインの粒成長調節成分を含み、前記誘電体層はセラミック本体の厚さ方向で誘電体グレインの粒成長調節成分の濃度勾配を有し、
前記誘電体層は、前記内部電極と隣接した界面部、及び前記界面部の間に配置される中央部を含み、前記中央部は粒成長抑制剤の濃度が界面部に比べて高い、積層セラミック電子部品。
【請求項９】
前記誘電体層は、前記内部電極と隣接した界面部、及び前記界面部の間に配置される中央部を含み、前記中央部は前記界面部より粒成長促進剤の濃度が低い、請求項８に記載の積層セラミック電子部品。
【請求項１０】
前記界面部は粒成長促進剤の濃度が中央部に比べて高い、請求項８に記載の積層セラミック電子部品。
【請求項１１】
前記誘電体層の厚さ（Ｔ１）に対する前記内部電極と隣接した界面部に存在する誘電体グレインの厚さ（Ｔ２）の比（Ｔ２／Ｔ１）は１０〜４５％である、請求項９または１０に記載の積層セラミック電子部品。
【請求項１２】
前記界面部の間に配置される中央部の誘電体グレインの平均粒径は、前記界面部に存在する誘電体グレインの平均粒径の８５％以下である、請求項９または１０に記載の積層セラミック電子部品。
【請求項１３】
誘電体層を有し、内部電極が交互に積層されたセラミック本体を含み、
前記誘電体層は短軸に対する長軸の比が３．５以上である誘電体グレインを少なくとも一つ以上含み、前記内部電極は粒成長促進剤及び粒成長抑制剤のいずれか一つ以上である誘電体グレインの粒成長調節成分を含み、前記誘電体層はセラミック本体の厚さ方向で誘電体グレインの粒成長調節成分の濃度勾配を有し、
前記誘電体層は、前記内部電極と隣接した界面部、及び前記界面部の間に配置される中央部を含み、前記中央部は粒成長促進剤の濃度が界面部に比べて高い、積層セラミック電子部品。
【請求項１４】
前記界面部は粒成長抑制剤の濃度が中央部に比べて高い、請求項１３に記載の積層セラミック電子部品。
【請求項１５】
前記誘電体層の厚さ（Ｔ１）に対する前記内部電極と隣接した界面部に存在する誘電体グレインの厚さ（Ｔ２）の比（Ｔ２／Ｔ１）は２〜３０％である、請求項１３または１４に記載の積層セラミック電子部品。
【請求項１６】
前記界面部に存在する誘電体グレインの平均粒径は、前記界面部の間に配置される中央部の誘電体グレインの平均粒径の８５％以下である、請求項１３または１４に記載の積層セラミック電子部品。
【請求項１７】
平行して交互に積層された複数の内部電極と、その間に配置された複数の誘電体層と、を含むセラミック本体を含み、
前記内部電極及び誘電体層は前記セラミック本体の厚さ方向に積層され、各誘電体層は粒成長促進剤及び粒成長抑制剤のうちのいずれか一つ以上である粒成長調節成分を含み、前記誘電体層の厚さ方向で粒成長調節成分の濃度勾配を有し、
前記誘電体層は、前記内部電極と隣接した界面部、及び前記界面部の間に配置される中央部を含み、前記中央部は粒成長抑制剤の濃度が界面部に比べて高い、積層セラミック電子部品。
【請求項１８】
前記粒成長調節成分は、Ｌｉ、Ｂｉ、Ｂ、Ｎａ、Ｋ、Ｍｇ、Ｓｉ、Ｖ、Ｙｂ、Ｙ、Ｚｒ及びＳのうちのいずれか一つ以上である、請求項１７に記載の積層セラミック電子部品。
【請求項１９】
前記複数の内部電極は、前記誘電体層と同一の粒成長調節成分を含む、請求項１７または１８に記載の積層セラミック電子部品。
【請求項２０】
前記複数の内部電極は、前記誘電体層と同一の粒成長調節成分がドープされたセラミック成分を含む、請求項１９に記載の積層セラミック電子部品。
【請求項２１】
前記界面部は粒成長促進剤の濃度が中央部に比べて高い、請求項１７から２０のいずれか一項に記載の積層セラミック電子部品。
【請求項２２】
平行して交互に積層された複数の内部電極と、その間に配置された複数の誘電体層と、を含むセラミック本体を含み、
前記内部電極及び誘電体層は前記セラミック本体の厚さ方向に積層され、各誘電体層は粒成長促進剤及び粒成長抑制剤のうちのいずれか一つ以上である粒成長調節成分を含み、前記誘電体層の厚さ方向で粒成長調節成分の濃度勾配を有し、
前記誘電体層は、前記内部電極と隣接した界面部、及び前記界面部の間に配置される中央部を含み、前記中央部は粒成長促進剤の濃度が界面部に比べて高い、積層セラミック電子部品。
【請求項２３】
前記内部電極の間に配置された誘電体層の厚さ方向に少なくとも一層当たり１個〜５個の誘電体グレインを含む、請求項１７から２２のいずれか一項に記載の積層セラミック電子部品。
【発明の詳細な説明】
【技術分野】
【０００１】
本発明は、積層セラミック電子部品及びその製造方法に関する。
【背景技術】
【０００２】
キャパシタ、インダクタ、圧電体素子、バリスタまたはサーミスタなどのセラミック材料を用いる電子部品は、セラミック材料からなるセラミック本体と、本体の内部に形成された内部電極、及び上記内部電極と接続されるようにセラミック本体の表面に設置された外部電極と、を備える。
【０００３】
このうち、積層セラミックキャパシタは、通常的に内部電極用ペーストと誘電体層用ペーストをシート法や印刷法などによって積層して焼成することで製造される。
【０００４】
従来の積層セラミックキャパシタなどに用いられる誘電体材料はチタン酸バリウム（ＢａＴｉＯ３）に基づいた誘電体材料を用いてきた。
【０００５】
高信頼性を求める分野での多くの機能が電子化され、その需要が増加することにより、これに応じて積層セラミック電子部品にも高信頼性が求められている。
【０００６】
一方、積層セラミック電子部品の開発が進行するにつれて、高容量、高信頼性の特性をいかに実現することができるのかが重要な問題として浮び上がっている。
【先行技術文献】
【特許文献】
【０００７】
【特許文献１】韓国公開特許第１９９９−００７５８４６号公報
【発明の概要】
【発明が解決しようとする課題】
【０００８】
本発明の一実施例の目的は、積層セラミック電子部品及びその製造方法を提供することにある。
【課題を解決するための手段】
【０００９】
本発明の一実施形態によれば、誘電体層を有し、内部電極が交互に積層されたセラミック本体を含み、上記誘電体層は短軸に対する長軸の比が３．５以上である誘電体グレインを少なくとも一つ以上含み、上記内部電極は誘電体グレインの粒成長調節成分を含むセラミック共材を含み、上記誘電体層は、上記内部電極と隣接した界面部、及び上記界面部の間に配置される中央部で構成され、上記界面部と中央部の粒成長調節成分の濃度が異なる積層セラミック電子部品及びその製造方法を提供する。
【００１０】
また、本発明の他の実施形態によれば、誘電体層を有し、内部電極が交互に積層されたセラミック本体を含み、上記誘電体層は短軸に対する長軸の比が３．５以上である誘電体グレインを少なくとも一つ以上含み、上記内部電極は粒成長促進剤及び粒成長抑制剤のいずれか一つ以上である誘電体グレインの粒成長調節成分を含み、上記誘電体層はセラミック本体の厚さ方向で誘電体グレインの粒成長調節成分の濃度勾配を有する積層セラミック電子部品及びその製造方法を提供する。
【発明の効果】
【００１１】
本発明の一実施形態によれば、誘電率の上昇に伴い、容量が増加した積層セラミック電子部品及びその製造方法を提供することができる。
【００１２】
また、本発明の一実施形態によれば、ＤＣ−ｂｉａｓ特性に優れ、絶縁破壊電圧（Ｂｒｅａｋｄｏｗｎ  Ｖｏｌｔａｇｅ、ＢＤＶ）が高く、絶縁抵抗（Ｉｎｓｕｌａｔｉｏｎ  Ｒｅｓｉｓｔａｎｃｅ、ＩＲ）も高いため、信頼性が向上した積層セラミック電子部品及びその製造方法を提供することができる。
【図面の簡単な説明】
【００１３】
【図１】本発明の一実施形態による積層セラミック電子部品を示す斜視図である。
【図２】図１のＡ−Ａ'線に沿った断面図である。
【図３】本発明の第１実施形態による図２のＰ領域に対する拡大図である。
【図４】本発明の第２実施形態による図２のＰ領域に対する拡大図である。
【図５】本発明の第３実施形態による図２のＰ領域に対する拡大図である。
【図６】本発明の第４実施形態による図２のＰ領域に対する拡大図である。
【図７】本発明の一実施形態によって焼成が完了した積層体を切断して内部電極と誘電体層の断面を観察した走査型電子顕微鏡（ＳＥＭ）の写真である。
【発明を実施するための形態】
【００１４】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがあり、図面上において同一の符号で示される要素は同一の要素である。
【００１５】
図１は本発明の一実施形態による積層セラミック電子部品１００を示す概略的な斜視図であり、図２は図１の積層セラミック電子部品１００のＡ−Ａ'線に沿った断面に対する概略的な断面図である。
【００１６】
図１及び図２を参照すると、本発明の一実施形態による積層セラミック電子部品１００は、セラミック本体１１０と、上記セラミック本体の外部面に配置される外部電極１３１、１３２と、を含む。
【００１７】
上記セラミック本体１１０は、電子部品の容量形成に寄与する部分としての活性層と、上下マージン部として活性層の上下部にそれぞれ形成された上部及び下部カバー層と、を含む。上記活性層は、誘電体層１１１と内部電極１２１、１２２を含み、内部電極１２１、１２２が印刷された誘電体層１１１が積層されて形成されることができる。
【００１８】
本発明の一実施形態において、セラミック本体１１０の形状は、特に制限されないが、実質的に六面体形状であることができる。セラミック本体１１０は、チップの焼成時にセラミック粉末の焼成収縮、内部電極パターンの有無による厚さの差異及びセラミック本体の角部の研磨により、完全な六面体状ではないが、実質的に六面体に近い形状を有することができる。
【００１９】
上記内部電極１２１、１２２は、誘電体層１１１と交互に積層されることができ、内部電極の間に配置された誘電体層１１１によって互いに電気的に絶縁される。
【００２０】
上記内部電極１２１、１２２は、第１内部電極１２１及び第２内部電極１２２を含むことができ、上記第１内部電極及び上記第２内部電極は上記誘電体層上において互いに交互に積層されることができる。
【００２１】
上記内部電極１２１、１２２の厚さ及び積層数は用途に応じて決定されることができる。
【００２２】
また、これに制限されないが、上記内部電極１２１、１２２は、ニッケル（Ｎｉ）、銅（Ｃｕ）、パラジウム（Ｐｄ）、またはこれらの合金を含むことができる。
【００２３】
上記第１及び第２内部電極１２１、１２２に含有される導電性材料は、特に限定されないが、ニッケル（Ｎｉ）を用いることができる。
【００２４】
上記誘電体層１１１は、高誘電率を有するセラミック組成を含み、例えば、チタン酸バリウム（ＢａＴｉＯ３）系誘電体を含むことができる。
【００２５】
上記チタン酸バリウム（ＢａＴｉＯ３）系誘電体は、純粋なチタン酸バリウム、またはチタン酸バリウムのＢａサイト（Ａサイト）及びＴｉサイト（Ｂサイト）が他の添加元素でドーピングされた化合物を含む意味として理解されることができる。
【００２６】
図３は本発明の第１実施形態による図２のＰ領域に対する拡大図である。
【００２７】
図３を参照すると、本発明の第１実施形態による積層セラミック電子部品において、上記誘電体層１１１は、短軸に対する長軸の比が３．５以上である誘電体グレイン１１を少なくとも一つ以上含む。
【００２８】
積層セラミック電子部品、特に、積層セラミックキャパシタが超小型及び超薄層化するにつれて、誘電体材料の微粒化が必然的に必要になり、誘電体材料が微粒化する場合、誘電体層内の誘電体グレインのサイズが小さくなる。
【００２９】
これにより、従来の積層セラミックキャパシタにおいて、誘電体グレインは誘電体層の厚さ方向に一層当たり５個以上が配置される形状が一般的であった。
【００３０】
しかし、誘電体層内の誘電体グレインのサイズが小さい場合、誘電率が低くなるという問題があるため、超高容量の積層セラミックキャパシタを実現するために誘電体グレインのサイズが大きくなければならず、必要な特性を実現するために誘電体グレインの形態を制御できなければならない。
【００３１】
本発明の第１実施形態によれば、誘電体層１１１は、短軸に対する長軸の比が３．５以上である誘電体グレイン１１を少なくとも一つ以上含むため、従来に比べて誘電体グレインのサイズが大きくなり超高容量の積層セラミックキャパシタを実現することができる。
【００３２】
また、上記誘電体グレイン１１は、従来と異なり、誘電体層１１１の厚さ方向に一層当たり１個または２個〜５個であってよい。
【００３３】
特に、短軸に対する長軸の比が３．５以上である誘電体グレイン１１の場合は、図３に示されているように、誘電体層１１１の厚さ方向に一層当たり１個だけが存在することができる。
【００３４】
即ち、本発明の一実施形態によれば、一層の誘電体層１１１には短軸に対する長軸の比が３．５以上である誘電体グレイン１１が少なくとも一つ以上含まれ、この誘電体グレインの場合は、誘電体層１１１の厚さ方向に１個だけが配置される形状を有する。
【００３５】
本発明の一実施形態において、誘電体グレイン１１の短軸と長軸は、図３に示されているように定義されることができる。
【００３６】
即ち、上記誘電体グレイン１１の長軸と短軸は、誘電体グレインの境界で測定される最長距離と最短距離と定義されることができる。
【００３７】
例えば、図３に示されているように、最長距離は誘電体グレイン１１の対角線方向の両境界間の距離であることができ、最短距離は誘電体層の厚さ方向の境界間の距離であることができる。
【００３８】
上記のように定義されることができる理由は、本発明の一実施形態による誘電体グレイン１１の形状が従来と異なって横の長さが縦の長さより長い四角形形状を有するためである。このような形状は、図７に示された誘電体層の断面を観察した走査型電子顕微鏡（ＳＥＭ）の写真から確認できる。
【００３９】
本発明の第１実施形態のように、一層の誘電体層１１１に短軸に対する長軸の比が３．５以上である誘電体グレイン１１が少なくとも一つ以上含まれる場合、高誘電率を得ることができる。
【００４０】
したがって、超高容量の積層セラミックキャパシタを実現することができ、これは、従来の一般の積層セラミックキャパシタの誘電体層に形成された誘電体グレインに比べて２倍以上の誘電率を実現することができる。
【００４１】
具体的には、誘電体グレインが誘電体層の厚さ方向に一層当たり５個以上が配置される一般の積層セラミックキャパシタの場合は誘電率が３０００程度実現されることができるが、本発明の一実施形態によれば、誘電率が７０００程度実現されることができる。
【００４２】
一層の誘電体層１１１に短軸に対する長軸の比が３．５以上である誘電体グレイン１１が存在しない場合、即ち、一層の誘電体層１１１に存在する誘電体グレイン１１の短軸に対する長軸の比が３．５未満である場合は、本願発明の第１実施形態と同一の高誘電率を実現することができない。
【００４３】
一方、本願発明の第１実施形態のように、一層の誘電体層１１１に短軸に対する長軸の比が３．５以上である誘電体グレイン１１が存在する場合、絶縁抵抗が劣化するという現象が発生しかねない。
【００４４】
しかし、後述の通り、誘電体層１１１の界面部の粒成長調節成分の濃度を調節することにより上記問題点を解決することができる。これに対するより詳細な事項は後述する。
【００４５】
一方、一層の誘電体層１１１に短軸に対する長軸の比が３．５以上である誘電体グレイン１１が少なくとも一つ以上含まれるように誘電体グレインの形状を制御する方法は以下のように行われることができる。
【００４６】
即ち、内部電極１２１、１２２に含まれるセラミック共材が誘電体グレインの粒成長調節成分を含み、焼成過程で上記誘電体グレインの粒成長調節成分が誘電体層にスクィーズアウト（Ｓｑｕｅｅｚｅ  ｏｕｔ）されるとき、誘電体層の位置別の粒成長調節成分の濃度を制御することにより行われることができる。
【００４７】
粒成長調節成分は、粒成長促進剤または粒成長抑制剤であってよく、粒成長促進剤及び抑制剤の両方であってよい。
【００４８】
上記粒成長促進剤は、Ｌｉ、Ｂｉ、Ｂ、Ｎａ及びＫのうちいずれか一つ以上であることができるが、必ずしもこれに制限されない。
【００４９】
また、上記粒成長抑制剤は、Ｍｇ、Ｓｉ、Ｖ、Ｙｂ、Ｙ、Ｚｒ及びＳのうちいずれか一つ以上であることができるが、必ずしもこれに制限されない。
【００５０】
具体的には、本発明の一実施形態によれば、上記内部電極１２１、１２２は、誘電体グレイン１１の粒成長調節成分を含むセラミック共材を含み、上記誘電体層１１１は、上記内部電極１２１、１２２と隣接した界面部１１１ｂ、及び上記界面部１１１ｂの間に配置される中央部１１１ａで構成され、上記界面部１１１ｂと中央部１１１ａの粒成長調節成分の濃度が異なる。
【００５１】
特に、本発明の第１実施形態のように、一層の誘電体層１１１に短軸に対する長軸の比が３．５以上である誘電体グレイン１１が少なくとも一つ以上含まれるようにする方法は、誘電体層１１１において界面部１１１ｂの粒成長促進剤の濃度を上記中央部１１１ａよりさらに高く調節することで行われることができる。
【００５２】
上記のように、誘電体層１１１の界面部１１１ｂと中央部１１１ａの粒成長調節成分の濃度を異なるように調節する方法及びそのメカニズムに対するより詳細な説明は後述する。
【００５３】
本発明の一実施形態によれば、上記短軸に対する長軸の比が３．５以上である誘電体グレイン１１は一つの誘電体層１１１内に０．１〜３０％含まれることができる。
【００５４】
具体的には、短軸に対する長軸の比が３．５以上である誘電体グレイン１１が一つの誘電体層１１１内で誘電体グレイン５００個のうち１個存在する場合、一つもない場合に比べて誘電率が２％以上上昇することができる。
【００５５】
また、短軸に対する長軸の比が３．５以上である誘電体グレイン１１が一つの誘電体層１１１内で誘電体グレイン１００個のうち１個存在する場合、一つもない場合に比べて誘電率が１３％以上上昇することができる。
【００５６】
なお、短軸に対する長軸の比が３．５以上である誘電体グレイン１１が一つの誘電体層１１１内で誘電体グレイン１０個のうち１個が存在する場合、一つもない場合に比べて誘電率が１３０％以上上昇することができる。
【００５７】
一方、上記短軸に対する長軸の比が２．０以上である誘電体グレイン１１は、一つの誘電体層１１１内に５％以上２６％以下含まれることができる。
【００５８】
また、上記短軸に対する長軸の比が１．５以上である誘電体グレイン１１は、一つの誘電体層１１１内に３０％以上７７％以下含まれることができる。
【００５９】
本発明の一実施形態によれば、上記内部電極１２１、１２２は、内部にトラップ（ｔｒａｐ）されているセラミック共材２１を含む。
【００６０】
上記セラミック共材２１は、添加剤がドーピングされた誘電体で、例えば、添加剤がドーピングされたチタン酸バリウム系誘電体であることができる。
【００６１】
本発明の一実施形態によれば、内部電極１２１、１２２の内部にトラップされているセラミック共材２１に添加剤がドーピングされているため、純粋なチタン酸バリウム誘電体を共材として用いた場合より共材の耐還元性が向上することができ、焼成後の共材の絶縁特性が向上することができる。
【００６２】
これにより、内部電極１２１、１２２内にトラップされたセラミック共材２１の耐還元性及び絶縁特性の向上により、内部電極に過電流が流れるのを抑制することができ、内部電極が過熱しても電極の玉化及び切れを防いで絶縁劣化の発生を減らすことができるため、積層セラミック電子部品の長期信頼性を向上させることができる。
【００６３】
上記添加剤は、カルシウム（Ｃａ）、原子価アクセプタ元素及び希土類元素からなる群より選択される一つ以上の元素であることができる。
【００６４】
上記原子価アクセプタ元素は、マグネシウム（Ｍｇ）及びマンガン（Ｍｎ）の一つ以上を含み、上記希土類元素は、イットリウム（Ｙ）、ガドリニウム（Ｇｄ）、ジスプロシウム（Ｄｙ）、ホルミウム（Ｈｏ）、ユーロピウム（Ｅｕ）、エルビウム（Ｅｒ）、イッテルビウム（Ｙｂ）のうち一つ以上を含む。
【００６５】
特に、上記セラミック共材は誘電体グレインの粒成長調節成分を含み、粒成長調節成分は、粒成長促進剤または粒成長抑制剤であってよく、粒成長促進剤及び抑制剤の両方であってよい。
【００６６】
上記粒成長促進剤は、Ｌｉ、Ｂｉ、Ｂ、Ｎａ及びＫのうちいずれか一つ以上であることができるが、必ずしもこれに制限されない。
【００６７】
また、上記粒成長抑制剤は、Ｍｇ、Ｓｉ、Ｖ、Ｙｂ、Ｙ、Ｚｒ及びＳのうちいずれか一つ以上であることができるが、必ずしもこれに制限されない。
【００６８】
後述するが、本発明の一実施形態によれば、上記内部電極１２１、１２２に含まれるセラミック共材２１の添加剤組成を通じて上記誘電体層１１１の組成を調節することができる。
【００６９】
したがって、誘電体層１１１の物性を実現するために、上記添加剤は、適切に選択されることができる。
【００７０】
例えば、上記セラミック共材２１は、原子価アクセプタ元素のうち一つ以上及びカルシウム（Ｃａ）が共ドーピング（ｃｏ−ｄｏｐｉｎｇ）された誘電体であることができる。
【００７１】
また、上記セラミック共材２１は、希土類元素のうち一つ以上及びカルシウム（Ｃａ）が共ドーピングされた誘電体であってよく、または原子価アクセプタ元素のうち一つ以上及び希土類元素のうち一つ以上が共ドーピングされた誘電体であってよい。
【００７２】
なお、上記セラミック共材２１は、原子価アクセプタ元素のうち一つ以上、希土類元素のうち一つ以上及びカルシウム（Ｃａ）が共ドーピングされた誘電体であってよい。
【００７３】
本発明の一実施形態によれば、上記内部電極１２１、１２２の断面積において上記セラミック共材２１が占める断面積は３〜３０％であることができる。
【００７４】
上記内部電極の面積においてセラミック共材が占める面積が３％以下である場合、絶縁劣化の発生を減少させるという効果が大きく示されず、セラミック共材が占める面積が３０％以上である場合、内部電極内の非伝導性領域の増加で内部電極の連結性が低下して容量が低くなるという問題が発生しかねない。
【００７５】
本発明の一実施形態によれば、上記誘電体層１１１は上記セラミック共材２１に含まれた添加剤と同一の添加剤を含み、上記誘電体層は誘電体層の厚さ方向で上記添加剤元素が濃度勾配（ｇｒａｄｉｅｎｔ）を有する。
【００７６】
例えば、上記誘電体層は、内部電極と隣接した界面から厚さ方向の中心部に行くほど添加剤の濃度が次第に減少することができる。
【００７７】
また、本発明の一実施形態によれば、上記誘電体層は、セラミック本体の厚さ方向で誘電体グレインの粒成長調節成分が濃度勾配（ｇｒａｄｉｅｎｔ）を有する。
【００７８】
上記誘電体層１１１内に存在する添加剤は、内部電極ペーストに含まれたセラミック共材が焼成過程で内部電極ペーストから抜け出て誘電体層の一部を形成する過程で誘電体層に含まれることができる。
【００７９】
これにより、上記誘電体層１１１内で添加剤及び誘電体グレインの粒成長調節成分の濃度は、誘電体層の厚さ方向の中心付近と、誘電体層１１１と内部電極１２１、１２２の界面付近（内部電極と隣接した領域）で異なる。
【００８０】
上述の通り、誘電体層１１１内で添加剤及び誘電体グレインの粒成長調節成分の濃度が位置別に異なるため、誘電体グレインの形状を制御することができ、誘電体層の中央部と界面部における誘電体グレインの形状を異なるように制御することもできる。
【００８１】
例えば、図３に示されているように、一層の誘電体層１１１に短軸に対する長軸の比が３．５以上である誘電体グレイン１１が少なくとも一つ以上含まれる場合、誘電体層１１１において界面部１１１ｂの粒成長促進剤の濃度が上記中央部１１１ａよりさらに高い。
【００８２】
上記界面部１１１ｂと中央部１１１ａは、誘電体層内で区分されるのではなく、一体で形成されるものであり、内部電極との距離で区分されることができる。
【００８３】
本発明の一実施形態において、上記界面部１１１ｂは、上記内部電極と上記誘電体層との界面からの距離が上記誘電体層の厚さの２０％以内の領域と定義される。
【００８４】
誘電体層の材料として用いられるチタン酸バリウム（ＢａＴｉＯ３）は、高誘電率を実現することができるが、耐還元性がよくないため、誘電体層及び内部電極を薄層化する場合、信頼性の確保が困難であるという問題がある。
【００８５】
また、誘電体層の耐還元性及び信頼性の向上のために添加剤を含む誘電体層を用いる場合、誘電率が低下し、誘電損失（ＤＦ）が増加するという問題がある。
【００８６】
したがって、本発明の一実施形態は、誘電体層が添加剤元素を含み、且つ、誘電体層の厚さ方向で均一に含まれず、内部電極と隣接した誘電体層の界面部で添加剤元素がさらに多く含まれるようにする。
【００８７】
積層セラミック電子部品の使用過程で、誘電体層の損傷によって発生する絶縁劣化は主に内部電極と隣接した誘電体層の界面部に酸素空孔がたまるようになって発生する。したがって、本発明の一実施形態のように、チタン酸バリウムの耐還元性及び信頼性を向上させる添加剤が誘電体層の界面部１１１ｂに主に存在するようにする場合、高誘電率、低誘電損失を実現しながら信頼性を向上させることができる。
【００８８】
また、本発明の一実施形態によれば、誘電体層で酸素空孔が主にたまる内部電極の境界から全体の厚さの２０％に該当する界面部における添加剤の濃度をさらに高くすることにより、効率的に高誘電率、低誘電損失を実現しながら信頼性を向上させることができる。
【００８９】
本発明の一実施形態によれば、添加剤元素が誘電体層１１１の界面部１１１ｂに主に含まれるため、上記誘電体層の界面部１１１ｂは中央部１１１ａより添加剤元素の濃度が高くてよい。
【００９０】
本発明の一実施形態のように、添加剤元素が誘電体層に均一に含まれずに、中央部１１１ａより界面部１１１ｂにさらに多く含まれることにより、誘電率の減少を防止し、誘電損失を減らしながら、信頼性が向上した積層セラミック電子部品を提供することができる。
【００９１】
後述する積層セラミック電子部品の製造方法でもう一度説明するが、上記誘電体層１１１及び内部電極１２１、１２２は、誘電体層を形成するセラミックグリーンシート上に内部電極ペーストを塗布した後、これらを積層した積層体を焼成して形成されることができる。
【００９２】
本発明の一実施形態によれば、内部電極の形成のための内部電極ペーストが添加剤元素がドーピングされたセラミック共材を含み、且つ、上記セラミック共材は誘電体グレインの粒成長調節成分を含むことにより、内部電極と隣接した誘電体層の界面部の添加剤の濃度が誘電体層の中央部の添加剤の濃度より高くてよい。また、上記誘電体層は、セラミック本体の厚さ方向で誘電体グレインの粒成長調節成分が濃度勾配（ｇｒａｄｉｅｎｔ）を有する。
【００９３】
上記内部電極ペーストに含まれたセラミック共材は、内部電極ペーストが塗布されたセラミックグリーンシートを含む積層体の焼成過程で、内部電極から抜け出てセラミックグリーンシートに移動し、誘電体層の一部を形成することができる。このとき、内部電極と隣接した誘電体層の界面部に主に配置されることができる。
【００９４】
同様に、上記のようなメカニズムにより、誘電体グレインの粒成長調節成分が内部電極と隣接した誘電体層の界面部に主に配置されることができる。
【００９５】
上記のような方法の他にも、スパッタ（Ｓｐｕｔｔｅｒｉｎｇ）工法を用いて誘電体グレインの粒成長調節成分である粒成長促進剤または粒成長抑制剤を意図的に誘電体層の界面部に主に配置させることもできる。
【００９６】
本発明の一実施形態によれば、内部電極ペーストに含まれるセラミック共材は、添加剤元素がドーピングされた誘電体を含むことにより、添加剤元素をドーピングさせずに別途の添加剤で内部電極ペーストに添加した場合、または添加剤を表面にコーティングしたセラミック共材を内部電極ペーストに添加した場合に比べて誘電体層の界面部に添加剤元素を均一に分布させることができる。
【００９７】
本発明の一実施形態と異なり、セラミック共材で添加剤元素がチタン酸バリウム系化合物にドーピングされずに別途で存在する場合、内部電極の焼成過程で添加剤がセラミック共材または誘電体層を形成する母材誘電体の主成分に完全に固溶されないため偏析として存在する可能性がある。この場合、内部電極の連結性を低下させ、誘電体内の電気的特性を悪化させる二次相を形成して容量及び信頼性の低下を誘発しかねない。
【００９８】
しかし、本発明の一実施形態のように、内部電極ペーストより焼成温度が高いセラミック共材として添加剤元素がドーピングされた誘電体を用いる場合、内部電極の焼成過程で添加剤の偏析及び添加剤による二次相の生成が抑制されて、容量の低下を防止し、信頼性を向上させることができる。
【００９９】
また、焼成過程で内部電極とセラミックグリーンシートとの界面に押し出された共材は、セラミックグリーンシートに含まれた化合物とともに誘電体層を形成して誘電体層の誘電損失を減らすとともに、信頼性を向上させることができる。
【０１００】
上記添加剤は、カルシウム（Ｃａ）、原子価アクセプタ元素及び希土類元素からなる群より選択される一つ以上の元素であることができる。
【０１０１】
上記原子価アクセプタ元素は、マグネシウム（Ｍｇ）及びマンガン（Ｍｎ）の一つ以上を含み、上記希土類元素は、イットリウム（Ｙ）、ガドリニウム（Ｇｄ）、ジスプロシウム（Ｄｙ）、ホルミウム（Ｈｏ）、ユーロピウム（Ｅｕ）、エルビウム（Ｅｒ）、イッテルビウム（Ｙｂ）のうち一つ以上を含む。
【０１０２】
上記セラミック共材２１にカルシウム（Ｃａ）がドーピングされた場合、耐還元性が高く、酸素空孔の移動を抑制させて信頼性を向上させることができる。
【０１０３】
上記セラミック共材２１に原子価アクセプタ元素（Ｍｇ、Ｍｎ）の一つ以上がドーピングされた場合、還元雰囲気の焼成時に誘電体が還元されて半導体化することを防止することができる。
【０１０４】
上記セラミック共材２１に希土類元素（Ｙ、Ｇｄ、Ｄｙ、Ｈｏ、Ｅｕ、Ｅｒ、Ｙｂ）の一つ以上がドーピングされた場合、希土類元素がチタン酸バリウム系誘電体のＡサイト及びＢサイトですべて置換されることができるため、焼成中のバランスを維持することができ、これにより、積層セラミック電子部品の信頼性を向上させることができる。
【０１０５】
一方、本発明の一実施形態によれば、これに制限されないが、上記誘電体層は、厚さ方向で一つの誘電体グレインで形成されることができ、上記誘電体層が一つの誘電体グレインで形成されても、上記誘電体グレインのコア部よりシェル部で添加剤元素の含量が高くてよい。
【０１０６】
また、上記誘電体層が一つの誘電体グレインで形成される場合、上記誘電体グレインのシェル部のうち、上記誘電体層の界面部に該当する領域が中央部に含まれた領域より添加剤元素の含量が高くてよい。
【０１０７】
上述の通り、内部電極ペーストに含まれたセラミック共材が焼成工程でセラミックグリーンシートとの界面に押し出されて誘電体層を形成する場合、上記セラミック共材を形成する添加剤がドーピングされた誘電体は、上記セラミックグリーンシートに含まれた誘電体粉末を取り囲んで誘電体グレインのシェル部を形成することができる。
【０１０８】
これにより、本発明の一実施形態によれば、上記界面部１１１ｂに含まれた誘電体グレインのシェル部は添加剤がドーピングされた誘電体を含み、上記誘電体層の界面部に含まれた誘電体グレインのシェル部はコア部より添加剤の含量が高くてよい。
【０１０９】
内部電極ペースト及びセラミックグリーンシートの焼成工程で内部電極ペーストから抜け出さない共材は、焼成後に内部電極内に残存して絶縁劣化の発生を減少させることができる。
【０１１０】
本発明の一実施形態によれば、焼成後に内部電極にトラップされたセラミック共材のサイズが１〜３００ｎｍであることができる。
【０１１１】
再び図１及び図２を参照すると、セラミック本体に含まれた上部及び下部カバー層は、単一の誘電体層または２つ以上の誘電体層を活性層の上下面にそれぞれ上下方向に積層して形成されたものであるとみなすことができ、物理的または化学的ストレスによる内部電極１２１、１２２の損傷を防止する役割を行うことができる。
【０１１２】
上記第１及び第２外部電極１３１、１３２は、セラミック本体１１０の両端部にそれぞれ配置されることができ、第１及び第２内部電極１２１、１２２の露出端部とそれぞれ電気的に連結されてキャパシタ回路を構成することができる。
【０１１３】
これに制限されるものではないが、上記外部電極は、導電性物質として銅（Ｃｕ）を含むことができる。また、これに制限されないが、上記外部電極１３１、１３２は、ガラスをさらに含むことができ、導電性物質及びガラスを含む外部電極用ペーストによって形成されることができる。上記外部電極用ペーストにおいてガラスはガラスフリットの形態で含まれることができる。
【０１１４】
上記外部電極は上記外部電極用ペーストを焼成して形成することができる。
【０１１５】
本発明の一実施形態によれば、厚さ方向で添加剤の濃度が異なる誘電体層を含むことにより、容量が高く、誘電損失が低く、信頼性に優れた積層セラミック電子部品を提供することができる。
【０１１６】
図４は本発明の第２実施形態による図２のＰ領域に対する拡大図である。
【０１１７】
図４を参照すると、誘電体層１１１は、厚さ方向で２つの誘電体グレインで形成されることが分かる。
【０１１８】
上記のような誘電体グレインの形状またはその配置を調節する方法は、誘電体層の中央部１１１ａで粒成長促進剤の濃度が低く、粒成長促進剤の濃度が誘電体層１１１の界面部１１１ｂで高く、界面部１１１ｂと中央部１１１ａの間の粒成長促進剤の濃度差が大きくなるように調節することで行われることができる。
【０１１９】
図４のような誘電体グレインの構造を有する場合、誘電率が高く、且つ、ＤＣ−ｂｉａｓ特性に優れることができる。
【０１２０】
また、絶縁破壊電圧（Ｂｒｅａｋｄｏｗｎ  Ｖｏｌｔａｇｅ、ＢＤＶ）が図３に示された上述の本発明の第１実施形態に比べてさらに高く、例えば、約１０％以上上昇することができる。
【０１２１】
具体的には、本発明の第２実施形態によれば、誘電率は約６０００程度であってよく、ＤＣ  ３Ｖ以上で容量変化率が７０％以内であってよい。
【０１２２】
図５は本発明の第３実施形態による図２のＰ領域に対する拡大図である。
【０１２３】
図５を参照すると、誘電体層１１１は、厚さ方向で３つの誘電体グレインで形成され、且つ、誘電体層１１１の界面部１１１ｂの誘電体グレイン１１ｂのサイズが中央部１１１ａの誘電体グレイン１１ａのサイズに比べて大きく形成されることが分かる。
【０１２４】
上記のような誘電体グレインの形状またはその配置を調節する方法は、誘電体層１１１の中央部１１１ａに粒成長抑制剤が含まれ、誘電体層１１１の界面部１１１ｂに粒成長促進剤が含まれるように調節して行われることができる。
【０１２５】
図５のような誘電体グレインを含む誘電体層の構造を有する場合、誘電率が高く、且つ、ＤＣ−ｂｉａｓ特性に優れることができる。
【０１２６】
また、絶縁破壊電圧（Ｂｒｅａｋｄｏｗｎ  Ｖｏｌｔａｇｅ、ＢＤＶ）が図３に示された上述の本発明の第１実施形態に比べてさらに高く、例えば、約１０％以上上昇することができる。
【０１２７】
具体的には、本発明の第３実施形態によれば、誘電率は約５０００程度であってよく、ＤＣ  ３Ｖ以上で容量変化率が６０％以内であってよい。
【０１２８】
一方、本発明の第３実施形態によれば、上記誘電体層１１１の厚さ（Ｔ１）に対する上記内部電極１２１、１２２と隣接した界面部１１１ｂに存在する誘電体グレイン１１ｂの厚さ（Ｔ２）の比（Ｔ２／Ｔ１）は１０〜４５％であってよい。
【０１２９】
また、上記界面部１１１ｂの間に配置される中央部１１１ａの誘電体グレイン１１ａの平均粒径は、上記界面部１１１ｂに存在する誘電体グレイン１１ｂの平均粒径の８５％以下であってよい。
【０１３０】
図６は本発明の第４実施形態による図２のＰ領域に対する拡大図である。
【０１３１】
図６を参照すると、誘電体層１１１は、厚さ方向で３つの誘電体グレインで形成され、且つ、誘電体層１１１の界面部１１１ｂの誘電体グレイン１１ｂ'のサイズが中央部１１１ａの誘電体グレイン１１ａ'のサイズに比べて小さく形成されることが分かる。
【０１３２】
上記のような誘電体グレインの形状またはその配置を調節する方法は、誘電体層の中央部１１１ａに粒成長促進剤が含まれ、誘電体層１１１の界面部１１１ｂには内部電極からスクィーズアウト（Ｓｑｕｅｅｚｅ−ｏｕｔ）された粒成長抑制剤が含まれて、誘電体の粒成長を抑制することによって行われることができる。
【０１３３】
図６のような誘電体グレインを含む誘電体層の構造を有する場合、誘電率は上記第１〜第３実施形態に比べて相対的に低いが、一般の積層セラミックキャパシタの構造より高く、ＤＣ−ｂｉａｓ特性に優れることができる。
【０１３４】
また、絶縁破壊電圧（Ｂｒｅａｋｄｏｗｎ  Ｖｏｌｔａｇｅ、ＢＤＶ）が図３に示された上述の本発明の第１実施形態に比べてさらに高く、例えば、約１０％以上上昇することができる。
【０１３５】
なお、絶縁抵抗（Ｉｎｓｕｌａｔｉｏｎ  Ｒｅｓｉｓｔａｎｃｅ、ＩＲ）が高く、偏差が少ないため信頼性に優れ、高温で静電容量の変化が少ない。
【０１３６】
具体的には、本発明の第４実施形態によれば、誘電率は約４０００程度であってよく、ＤＣ  ３Ｖ以上で容量変化率が６０％以内であってよい。
【０１３７】
一方、本発明の第４実施形態によれば、上記誘電体層１１１の厚さ（Ｔ１）に対する上記内部電極１２１、１２２と隣接した界面部１１１ｂに存在する誘電体グレイン１１ｂ'の厚さ（Ｔ２）の比（Ｔ２／Ｔ１）は２〜３０％であることができる。
【０１３８】
また、上記界面部１１１ｂに存在する誘電体グレイン１１ｂ'の平均粒径は、上記界面部１１１ｂの間に配置される中央部１１１ａの誘電体グレイン１１ａ'の平均粒径の８５％以下であってよい。
【０１３９】
本発明の他の実施形態によれば、誘電体層１１１を有し、内部電極１２１、１２２が交互に積層されたセラミック本体１１０を含み、上記誘電体層１１１は短軸に対する長軸の比が３．５以上である誘電体グレイン１１を少なくとも一つ以上含み、上記内部電極１２１、１２２は粒成長促進剤及び粒成長抑制剤のいずれか一つ以上である誘電体グレインの粒成長調節成分を含み、上記誘電体層１１１はセラミック本体１１０の厚さ方向で誘電体グレインの粒成長調節成分が濃度勾配を有する積層セラミック電子部品を提供する。
【０１４０】
本発明のさらに他の実施形態による積層セラミック電子部品の製造方法は、チタン酸バリウム系粉末を含むセラミックグリーンシートを設ける段階Ｓ１と、上記セラミックグリーンシート上に誘電体グレインの粒成長調節成分を含み、添加剤元素がドーピングされたセラミック共材を含む内部電極ペーストを塗布する段階Ｓ２と、上記内部電極ペーストが塗布されたセラミックグリーンシートを積層して積層体を形成する段階Ｓ３と、上記積層体を焼成してセラミック本体を設ける段階Ｓ４と、を含む。
【０１４１】
上記複数のセラミックグリーンシートを設ける段階Ｓ１は、チタン酸バリウム系粉末を含む誘電体スラリーをキャリアフィルム上に塗布及び乾燥して行われることができる。
【０１４２】
上記セラミックグリーンシートは、上記セラミック共材に含まれる添加剤元素を含まないか、または含んでもセラミック共材に含まれる添加剤元素より低い濃度で含まれて焼成後に誘電体層で濃度勾配を形成する。
【０１４３】
本発明の一実施形態によれば、上記セラミック共材に含まれた誘電体母材に対する添加剤元素の濃度は、上記セラミックグリーンシートを形成する誘電体スラリーに含まれた誘電体母材に対する添加剤元素の濃度より高い。
【０１４４】
上記内部電極ペーストを塗布する段階Ｓ２は、内部電極を形成するためのペーストを上記セラミックグリーンシートに印刷して行われることができるが、内部電極パターンの形成方法はこれに限定されない。
【０１４５】
上記内部電極を形成するためのペーストは、これに制限されるものではないが、電極物質としてニッケル（Ｎｉ）、銅（Ｃｕ）、パラジウム（Ｐｄ）、またはこれらの合金を含むことができる。
【０１４６】
本発明の一実施形態によれば、上記内部電極ペーストはセラミック共材を含み、上記セラミック共材は、誘電体グレインの粒成長調節成分を含み、誘電体層で求められる物性によって添加剤がドーピングされた誘電体を含む。
【０１４７】
上記添加剤は、カルシウム（Ｃａ）、原子価アクセプタ元素及び希土類元素からなる群より選択される一つ以上を含むことができる。
【０１４８】
例えば、上記セラミック共材は、カルシウムがドーピングされたチタン酸バリウム（Ｂａ１−ｘＣａｘＴｉＯ３）であってよい。また、これに制限されないが、上記ｘは０．０１≦ｘ≦０．２であってよい。
【０１４９】
本発明の一実施形態によれば、内部電極ペーストに含まれるセラミック共材の粒径は１〜５０ｎｍであってよく、好ましくは１〜３０ｎｍであってよい。
【０１５０】
上記セラミック共材の粒径が１ｎｍ未満である場合、焼成過程で内部電極ペーストに含まれた導電性物質（例えば、ニッケル）間のネッキング（ｎｅｃｋｉｎｇ）の抑制効果がわずかであるため内部電極の連結性が低下する可能性がある。
【０１５１】
また、上記セラミック共材の粒径が５０ｎｍを超過すると、焼成過程で内部電極ペーストに含まれたセラミック共材が内部電極とセラミックグリーンシートとの界面に速やかに押し出されて内部電極の焼結抑制の機能を十分に行うことができず内部電極の連結性が低下するおそれがある。
【０１５２】
上記セラミック共材の粒径が１〜５０ｎｍである場合、内部電極の連結性が向上し、これにより、積層セラミック電子部品の誘電特性が向上することができる。
【０１５３】
焼成過程で界面に押し出されないセラミック共材は内部電極内に残存する。焼成後に、上記内部電極内にトラップされて残存するセラミック共材の粒径は焼成過程中のセラミック共材間の粒成長によって１〜３００ｎｍであってよく、より好ましくは、１〜１００ｎｍであってよい。
【０１５４】
その後、上記内部電極パターンが形成されたセラミックグリーンシートを積層して積層体を形成する（Ｓ３）。また、上部及び下部カバー層の形成のために、内部電極パターンが形成されないセラミックグリーンシートを内部電極パターンが形成されたセラミックグリーンシート積層体の上部及び下部に積層することができる。
【０１５５】
次に、上記積層体を焼成して内部電極及び誘電体層を含むセラミック本体を形成（Ｓ４）することができる。
【０１５６】
本発明の一実施形態によれば、セラミック積層体の焼成工程の前に、上記積層体を圧着し、内部電極パターンの一端が切断面に交互に露出するように個別のチップの形態で切断する工程をさらに含むことができる。
【０１５７】
本発明の一実施形態によれば、上記積層体の焼成工程で内部電極ペーストに含まれたセラミック共材の一部が内部電極とセラミックグリーンシートの界面に抜け出てセラミックグリーンシートとともに誘電体層を形成することができる。
【０１５８】
これにより、上記誘電体層で中央部と界面部における誘電体グレインの粒成長調節成分と添加剤の濃度が異なるように形成されることができる。即ち、濃度勾配が形成されることができる。
【０１５９】
本発明の一実施形態によれば、焼成プロファイルを制御して内部電極ペーストに含まれたセラミック共材の１０〜９０％が焼成過程で内部電極ペーストから抜け出し、誘電体層の一部（主に界面に配置）を形成し、残りのセラミック共材は内部電極内に残存することができる。
【０１６０】
例えば、焼成過程の一定の領域で急速昇温して内部電極に含まれた電極物質とセラミック共材の焼結性の差異を用いて内部電極ペーストに含まれたセラミック共材が界面に抜け出ることを円滑にすることができる。
【０１６１】
図７は本発明の一実施形態によって焼成が完了した積層体を切断し、内部電極と誘電体層の断面を観察した走査型電子顕微鏡（ＳＥＭ）の写真である。
【０１６２】
焼成中には、内部電極ペーストに含まれたセラミック共材が誘電体層の界面に押し出されることができる。
【０１６３】
図７を参照すると、焼成が完了した後は、セラミック共材を形成する添加剤がドーピングされた誘電体は、グリーンシートに含まれた誘電体グレインのシェル部に吸収されて誘電体層を形成することができる。
【０１６４】
また、誘電体層が厚さ方向において一つの誘電体グレインで形成されることが分かる。
【０１６５】
続いて、上記セラミック本体の外部面に外部電極用ペーストを塗布して外部電極を形成することができる。上記外部電極用ペーストの塗布は、上記セラミック本体を外部電極用ペーストにディッピング（ｄｉｐｐｉｎｇ）して行われることができるが、これに限定されない。
【０１６６】
本発明の一実施形態によれば、上記外部電極用ペーストは、ニッケル（Ｎｉ）、銅（Ｃｕ）、パラジウム（Ｐｄ）、金（Ａｕ）、銀（Ａｇ）、またはこれらの合金を含むことができるが、本発明はこれに限定されない。
【０１６７】
上記外部電極は、セラミック本体に塗布された外部電極用ペーストを焼成して形成されることができる。
【０１６８】
その他、本実施形態による積層セラミック電子部品の製造方法に関する説明のうち、上述の本発明の一実施形態による積層セラミック電子部品と重複する説明はここでは省略する。
【０１６９】
実験例
実施例１）粒成長促進剤であるリチウム（Ｌｉ）５％を含み、１０ｎｍのサイズの粒径を有するチタン酸バリウム（ＢａＴｉＯ３）粉末を含む内部電極ペーストを製作した。また、粒成長促進剤であるリチウム（Ｌｉ）０．１％が含まれたチタン酸バリウム（ＢａＴｉＯ３）粉末を含む誘電体原料粉末に、焼結助剤、バインダー及びエタノールなどの有機溶媒を添加し、湿式混合して誘電体スラリーを設けた後、上記誘電体スラリーをキャリアフィルム上に塗布及び乾燥してセラミックグリーンシートを形成した。
【０１７０】
次に、上記粒成長促進剤が含まれたＢＴ粉末を共材とする内部電極ペーストを上記セラミックグリーンシートに印刷した後、内部電極パターンが形成されたセラミックグリーンシートを積層して積層体を形成してから上記積層体を圧着及び切断した。
【０１７１】
その後、切断された積層体を加熱してバインダーを除去した後、高温の還元雰囲気で焼成してセラミック本体を形成した。本焼成過程では、一定の領域で急速昇温して内部電極ペーストに存在していたＢＴ粉末（共材）が、内部電極が焼結されるにつれて、内部電極と誘電体層との界面に押し出されるようにした。また、ＢＴ粉末が押し出された後は、セラミックグリーンシートが速やかに焼結されるようにすることで内部電極とセラミックグリーンシートとの界面に押し出されたＢＴ粉末が誘電体層の中央部に拡散しないようにした。
【０１７２】
上記のような方法で得られたセラミック本体の両端面にガラスフリット及び銅を含む外部電極ペーストを塗布し焼成して内部電極と連結される外部電極を形成した。
【０１７３】
比較例１）粒成長促進剤を含まずに、１０ｎｍのサイズのＢａＴｉＯ３（以下、ＢＴ）粉末を共材として含む内部電極ペーストを製作した。粒成長促進剤を含まないＢＴ粉末を内部電極ペーストにセラミック共材で混合したこと以外に、他のすべての条件は実施例１と同一にした。
【０１７４】
比較例２）粒成長促進剤を含まずに、１０ｎｍのサイズのＢａＴｉＯ３（以下、ＢＴ）粉末を共材として含む内部電極ペーストを製作した。チップの全体の粒成長促進剤の含量が同一になるように誘電体材料であるＢＴ粉末に含まれたＬｉの含量を増加させた。その他の条件は比較例１と同一にした。
【０１７５】
下記表１は、上記実施例１、比較例１及び比較例２によって製造された積層セラミック電子部品に対して、誘電率（相対誘電率）、容量変化率（ＤＣ−ｂｉａｓ）及び絶縁破壊電圧（ｂｒｅａｋ−ｄｏｗｎ  ｖｏｌｔａｇｅ、ＢＶＤ）の特性を測定して示すデータである。
【０１７６】
常温誘電率及び容量変化率（ＤＣ−ｂｉａｓ）は、アジレント（Ａｇｉｌｅｎｔ）４２８４Ａで１ＫＨｚ、１Ｖの条件で測定した。ＢＤＶはケースレー（Ｋｅｉｔｈｌｅｙ）測定器で測定し、０Ｖから１．０００００Ｖずつのスウィープ（Ｓｗｅｅｐ）方式で電圧を印加して、電流値が１０ｍＡになる瞬間の電圧（ｖｏｌｔａｇｅ）値をＢＤＶ値と測定した。
【０１７７】
【表１】
0006747643.tif 000002
【０１７８】
上記表１を参照すると、内部電極と隣接した誘電体層の界面部と中央部で粒成長促進剤の濃度が高く、特に、界面部における粒成長促進剤の濃度がさらに高いため、誘電体グレインの短軸に対する長軸の比が３．５以上であるものが一つ以上存在する実施例１の場合、誘電体層が粒成長促進剤を含まない比較例１または比較例２に比べて高誘電率を示す。これにより、積層セラミック電子部品の容量が上昇することが確認できる。
【０１７９】
また、実施例１の場合、内部電極の共材に粒成長促進剤を含まない場合（比較例２）に比べて容量変化率（ＤＣ−ｂｉａｓ）の特性に優れる。
【０１８０】
なお、実施例１の場合、誘電体層が粒成長促進剤を含まない比較例１または比較例２に比べて絶縁破壊電圧は向上することが確認できる。
【０１８１】
実施例２）粒成長抑制剤であるマグネシウム（Ｍｇ）５％を含み、カルシウム（Ｃａ）が１０％でドーピングされた１０ｎｍのサイズの粒径を有するＣａドーピングされたＢＴ粉末（Ｂａ０．９９Ｃａ０．０１ＴｉＯ３）を含む内部電極ペーストを製作した。また、チタン酸バリウム（ＢａＴｉＯ３）粉末を含む誘電体原料粉末に、焼結助剤、バインダー及びエタノールなどの有機溶媒を添加し、湿式混合して誘電体スラリーを設けた後、上記誘電体スラリーをキャリアフィルム上に塗布及び乾燥してセラミックグリーンシートを形成した。
【０１８２】
次に、上記粒成長抑制剤であるマグネシウムを含み、ＣａドーピングされたＢＴ粉末を共材として含む内部電極ペーストを上記セラミックグリーンシートに印刷した後、内部電極パターンが形成されたセラミックグリーンシートを積層して積層体を形成してから上記積層体を圧着及び切断した。
【０１８３】
その後、切断された積層体を加熱してバインダーを除去した後、高温の還元雰囲気で焼成してセラミック本体を形成した。本焼成過程では、一定の領域で急速昇温して内部電極ペーストに存在していたＣａドーピングされたＢＴ粉末（共材）が、内部電極が焼結されるにつれて、内部電極と誘電体層との界面に押し出されるようにした。また、粒成長抑制剤であるマグネシウムも誘電体層の界面に押し出されるようにした。
【０１８４】
マグネシウムとＣａドーピングされたＢＴ粉末が押し出された後、セラミックグリーンシートが速やかに焼結されるようにして内部電極とセラミックグリーンシートの界面に押し出されたマグネシウムとＣａドーピングされたＢＴ粉末が誘電体層の中央部に拡散しないようにした。
【０１８５】
上記のような方法で得られたセラミック本体の両端面にガラスフリット及び銅を含む外部電極ペーストを塗布し焼成して内部電極と連結される外部電極を形成した。
【０１８６】
比較例３）粒成長抑制剤であるマグネシウム（Ｍｇ）を含まない１０ｎｍのサイズのＢａＴｉＯ３（以下、ＢＴ）粉末を共材として含む内部電極ペーストを製作した。粒成長抑制剤であるマグネシウム（Ｍｇ）を含まないＢＴ粉末を内部電極ペーストにセラミック共材として混合したこと以外に、他のすべての条件は実施例２と同一にした。
【０１８７】
下記表２は、上記実施例２及び比較例３によって製造された積層セラミック電子部品に対して、誘電率（相対誘電率）、容量変化率（ＤＣ−ｂｉａｓ）及び絶縁破壊電圧（ｂｒｅａｋ−ｄｏｗｎ  ｖｏｌｔａｇｅ、ＢＶＤ）の特性を測定して示すデータである。
【０１８８】
常温誘電率及び容量変化率（ＤＣ−ｂｉａｓ）は、アジレント（Ａｇｉｌｅｎｔ）４２８４Ａで１ＫＨｚ、１Ｖの条件で測定した。ＢＤＶはケースレー（Ｋｅｉｔｈｌｅｙ）測定器で測定し、０Ｖから１．０００００Ｖずつのスウィープ（Ｓｗｅｅｐ）方式で電圧を印加して、電流値が１０ｍＡになる瞬間の電圧（ｖｏｌｔａｇｅ）値をＢＤＶ値と測定した。
【０１８９】
【表２】
0006747643.tif 000003
【０１９０】
上記表２を参照すると、内部電極と隣接した誘電体層の界面部で粒成長抑制剤であるマグネシウム（Ｍｇ）の含量が高い実施例２の場合、誘電体層がマグネシウム（Ｍｇ）を含まない比較例３に比べて高誘電率を示す。これにより、積層セラミック電子部品の容量が上昇することが確認できる。また、絶縁破壊電圧が向上することも確認できる。
【０１９１】
また、ＤＣ−ｂｉａｓ特性も実施例２が比較例３に比べて優れることが分かる。
【０１９２】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【０１９３】
１００  積層セラミック電子部品
１１０  セラミック本体
１１１  誘電体層
１２１、１２２  内部電極
１３１、１３２  外部電極
【図１】
0006747643.tif 000004
【図２】
0006747643.tif 000005
【図３】
0006747643.tif 000006
【図４】
0006747643.tif 000007
【図５】
0006747643.tif 000008
【図６】
0006747643.tif 000009
【図７】
0006747643.tif 000010